(57)【要約】【課題】意匠性が高く、且つ素材付着性、特にプラスチック基材に対する付着性に優れ、耐候性等の塗膜物性にも優れる塗膜を形成可能な塗膜形成方法を提供する。【解決手段】被塗物に、着色顔料を含むカラーベース塗料を塗装し、カラーベース塗料を塗装して得られた塗膜上に、リン酸基含有アクリル樹脂（Ａ）、ポリイソシアネート化合物（Ｂ）及びセルロース樹脂（Ｃ）を含有するバインダ成分、並びに蒸着アルミニウム顔料（Ｄ）を含むメタリックベース塗料を塗装し、メタリックベース塗料を塗装して得られた塗膜上にさらにクリヤー塗料を塗装する塗膜形成方法に関する。【選択図】なし【特許請求の範囲】
【請求項１】
被塗物に、着色顔料を含むカラーベース塗料を塗装し、カラーベース塗料を塗装して得られた塗膜上に、リン酸基含有アクリル樹脂（Ａ）、ポリイソシアネート化合物（Ｂ）及びセルロース樹脂（Ｃ）を含有するバインダ成分、並びに蒸着アルミニウム顔料（Ｄ）を含むメタリックベース塗料を塗装し、メタリックベース塗料を塗装して得られた塗膜上にさらにクリヤー塗料を塗装する塗膜形成方法であって、蒸着アルミニウム顔料（Ｄ）の平均粒子径が５〜２０μｍの範囲内であり、厚さが０．０１〜０．２μｍの範囲内であって且つアスペクト比が１００〜７００の範囲内であることを特徴とする塗膜形成方法。
【請求項２】
メタリックベース塗料が、リン酸基含有アクリル樹脂（Ａ）、ポリイソシアネート化合物（Ｂ）及びセルロース樹脂（Ｃ）の固形分合計１００質量部に対して、蒸着アルミニウム顔料（Ｄ）を５０〜１００質量部含有する請求項１に記載の塗膜形成方法。
【請求項３】
メタリックベース塗料におけるリン酸基含有アクリル樹脂（Ａ）が、構成する全モノマーの合計量に対して、リン酸基含有重合性不飽和モノマー（ａ１）３〜４８質量％、水酸基含有重合性不飽和モノマー（ａ２）６〜４５質量％及びその他の重合性不飽和モノマー（ａ３）１０〜９１質量％からなるモノマー混合物の共重合体樹脂である請求項1又は２に記載の塗膜形成方法。
【請求項４】
カラーベース塗料が、形成される硬化塗膜（膜厚２５μｍ）のガラス転移温度Ｔｇが６０〜１００℃の範囲内、架橋点間分子量Ｍｃが３００〜２０００の範囲内である請求項１〜３のいずれか1項に記載の塗膜形成方法。
【請求項５】
塗装して得られる複層塗膜の６０度鏡面光沢度が１５０〜３００の範囲内である請求項１〜４のいずれか１項に記載の塗膜形成方法。
【発明の詳細な説明】
【技術分野】
【０００１】
本発明は、意匠性が高く、且つ素材付着性、特にプラスチック基材に対する付着性に優れ、耐候性等の塗膜物性にも優れる塗膜を形成可能な塗膜形成方法に関する。
【背景技術】
【０００２】
自動車内外板部や樹脂部品、家電品などの塗装において、より高級感のある意匠が求められるようになり、メタリック塗料や干渉色塗料といった光輝性顔料を用いた塗料が多く用いられている。特に金属光沢感があり、しかもフリップフロップ性が強い塗膜の要求があり、これらの要求に対して、特許文献１には、厚さが０．０１〜０．２μｍ、アスペクト比が１００〜３００の薄片状のアルミニウム顔料を使った塗料が提案されている。しかし、特許文献１に記載された方法では、プラスチック素材との付着性や、塗装して得られた塗膜の鏡面光沢度が不十分となる問題点があった。
【先行技術文献】
【特許文献】
【０００３】
【特許文献１】特開２００１−２９８７７号公報
【発明の概要】
【発明が解決しようとする課題】
【０００４】
本発明の目的は、意匠性が高く、且つ素材付着性、特にプラスチック基材に対する付着性に優れ、耐候性等の塗膜物性にも優れる塗膜を形成可能な塗膜形成方法を提供することである。
【課題を解決するための手段】
【０００５】
本発明は、
１．被塗物に、着色顔料を含むカラーベース塗料を塗装し、カラーベース塗料を塗装して得られた塗膜上に、リン酸基含有アクリル樹脂（Ａ）、ポリイソシアネート化合物（Ｂ）及びセルロース樹脂（Ｃ）を含有するバインダ成分、並びに蒸着アルミニウム顔料（Ｄ）を含むメタリックベース塗料を塗装し、メタリックベース塗料を塗装して得られた塗膜上にさらにクリヤー塗料を塗装する塗膜形成方法であって、蒸着アルミニウム顔料（Ｄ）の平均粒子径が５〜２０μｍの範囲内であり、厚さが０．０１〜０．２μｍの範囲内であって且つアスペクト比が１００〜７００の範囲内であることを特徴とする塗膜形成方法、
２．メタリックベース塗料が、リン酸基含有アクリル樹脂（Ａ）、ポリイソシアネート化合物（Ｂ）及びセルロース樹脂（Ｃ）を含有するバインダ成分の固形分合計１００質量部に対して、蒸着アルミニウム顔料（Ｄ）を５０〜１００質量部含有する１項に記載の塗膜形成方法、
３．メタリックベース塗料におけるリン酸基含有アクリル樹脂（Ａ）が、構成する全モノマーの合計量に対して、リン酸基含有重合性不飽和モノマー（ａ１）３〜４８質量％、水酸基含有重合性不飽和モノマー（ａ２）６〜４５質量％及びその他の重合性不飽和モノマー（ａ３）１０〜９１質量％からなるモノマー混合物の共重合体樹脂である１項又は２項に記載の塗膜形成方法、
４．カラーベース塗料が、形成される硬化塗膜（膜厚２５μｍ）のガラス転移温度Ｔｇが６０〜１００℃の範囲内、架橋点間分子量Ｍｃが３００〜２０００の範囲内である１〜３項のいずれか1項に記載の塗膜形成方法、
５．塗装して得られる複層塗膜の６０度鏡面光沢度が１５０〜３００の範囲内である１〜４項のいずれか１項に記載の塗膜形成方法、
に関する。
【発明の効果】
【０００６】
本発明の塗膜形成方法によれば、意匠性が高く、且つ素材付着性、特にプラスチック基材に対する付着性に優れ、耐候性等の塗膜物性にも優れる複層塗膜を形成することができる。
【発明を実施するための形態】
【０００７】
本発明の塗膜形成方法においては、被塗物に、着色顔料を含むカラーベース塗料を塗装する。被塗物の素材としては、特に限定されるものではなく、例えば、鉄、アルミニウム、真鍮、銅、ステンレス鋼、ブリキ、亜鉛メッキ鋼、合金化亜鉛（Ｚｎ−Ａｌ、Ｚｎ−Ｎｉ、Ｚｎ−Ｆｅなど）メッキ鋼などの金属材料；ポリエチレン、ポリプロピレンなどに代表されるポリオレフィン系樹脂；ポリエチレンテレフタレート樹脂、ポリブチレンテレフタレート（ＰＢＴ）樹脂、ポリカーボネート（ＰＣ）樹脂、ポリカーボネート−ポリブチレンテレフタレート（ＰＣ／ＰＢＴ）樹脂などの熱可塑性ポリエステル樹脂；アクリロニトリル−スチレン樹脂、アクリロニトリル−ブタジエン−スチレン（ＡＢＳ）樹脂、アクリロニトリル−スチレン−アクリレート（ＡＳＡ）樹脂などのスチレン系樹脂；その他ポリメチルメタクリレート樹脂、アクリル樹脂、塩化ビニリデン、ポリアミド樹脂、ポリフェニレンエーテル樹脂、ポリオキシメチレン樹脂、ポリウレタン樹脂、エポキシ樹脂などまたはこれらのハイブリッド樹脂や繊維強化プラスチック（Fiber-Reinforced Plastics）などやエンジニアリング樹脂などのプラスチック材料（合成樹脂成型品）；ガラス、セメント、コンクリートなどの無機材料；木材；繊維材料（紙、布など）などを挙げることができ、特にプラスチック材料（合成樹脂成型品）が好適である。これらの素材に応じて適宜、脱脂処理や表面処理して被塗物とすることができる。さらに、上記被塗物に下塗り塗膜や中塗り塗膜を形成させたものを被塗物とすることもできる。特に被塗物がプラスチック材料の場合はプライマー塗膜が形成されていても良い。
【０００８】
本発明の塗膜形成方法において、カラーベース塗料は、着色顔料を含む。着色顔料としては、特に制限されるものではないが、具体的には、例えば、アゾ系顔料、キナクリドン系顔料、ジケトピロロピロール系顔料、ペリレン系顔料、ペリノン系顔料、ベンズイミダゾロン系顔料、イソインドリン系顔料、イソインドリノン系顔料、金属キレートアゾ系顔料、フタロシアニン系顔料、インダンスロン系顔料、ジオキサジン系顔料、スレン系顔料、インジゴ系顔料等の有機顔料；酸化チタン顔料等の金属酸化物顔料及びカーボンブラック顔料等が挙げられ、これらはそれぞれ単独で又は２種もしくはそれ以上を組み合わせて使用することができる。
【０００９】
本発明において、カラーベース塗料における着色顔料の配合量は、複層塗膜の明度や、素材の色を隠蔽する観点から、塗料組成物中の樹脂固形分１００質量部に対し固形分として、通常０．０１〜１５０質量部、特に０．０５〜１２０質量部の範囲内であることが好ましい。
【００１０】
本発明において、カラーベース塗料において配合せしめる着色顔料は、粉体として塗料中に配合することができるが、着色顔料を、カラーベース塗料における樹脂組成物の一部と混合分散して予め顔料分散体を調製し、これを残りの樹脂成分や他の成分と共に混合することにより塗料化することもできる。顔料分散体の調製にあたっては、必要に応じて、消泡剤、分散剤、表面調整剤等の慣用の塗料添加剤を使用することができる。
【００１１】
カラーベース塗料には、複層塗膜の下層意匠を強調することを目的として、鱗片状アルミニウム顔料を含んでいてもよい。
【００１２】
鱗片状アルミニウム顔料は、一般にアルミニウムをボールミルやアトライターミル中で粉砕媒液の存在下、粉砕助剤を用いて粉砕、摩砕して製造される。粉砕助剤としては、オレイン酸、ステアリン酸、イソステアリン酸、ラウリン酸、パルミチン酸、ミリスチン酸等の高級脂肪酸のほか、脂肪族アミン、脂肪族アミド、脂肪族アルコールが使用される。粉砕媒液としてはミネラルスピリットなどの脂肪族系炭化水素が使用される。
【００１３】
鱗片状アルミニウム顔料は、粉砕助剤の種類によって、リーフィングタイプとノンリーフィングタイプに大別することができる。リーフィングタイプは、塗料組成物に配合すると塗装して得られた塗膜の表面に配列（リーフィング）し、金属感の強い仕上がりが得られ、熱反射作用を有し、防錆力を発揮するものであるため、タンク・ダクト・配管類および屋上ル−フィングをはじめ各種建築材料などに利用されることが多い。本発明においては、複層塗膜の下層意匠を強調する点や、耐水性の点から、ノンリーフィングタイプの鱗片状アルミニウム顔料を使用することが好ましい。
【００１４】
上記鱗片状アルミニウム顔料の大きさは、平均粒子径が５〜４０μｍの範囲内のものを使用することが、塗装された塗膜の仕上がり性やハイライトの明度の点から好ましく、より好ましくは平均粒子径が７〜２５μｍの範囲内もの、特に好ましくは８〜２３μｍの範囲内ものである。厚さは０．０５〜０．５μｍの範囲内のものを使用することが好ましい。本明細書において平均粒子径は、マイクロトラック粒度分布測定装置  ＭＴ３３００（商品名、日機装社製）を用いてレーザー回折散乱法によって測定した体積基準粒度分布のメジアン径を意味する。厚さは、該顔料を含む塗膜断面を顕微鏡にて観察して厚さを画像処理ソフトを使用して測定し、１００個以上の測定値の平均値として定義するものとする。
【００１５】
また、カラーベース塗料が鱗片状アルミニウム顔料を含む場合その含有量は、塗装して得られる塗膜の仕上がり性の点から、塗料中の樹脂固形分１００質量部に対して、合計で０．１〜１５質量部の範囲内が好ましく、より好ましくは０．２〜１０質量部の範囲内である。
【００１６】
本発明で使用するカラーベース塗料における鱗片状アルミニウム顔料としては、塗装して得られる塗膜の耐薬品性の点から、鱗片状アルミニウム顔料１００質量部に対して、０．０１〜１０質量部のラジカル重合性不飽和カルボン酸及び／又は０．０１〜３０質量部のラジカル重合性二重結合を有する燐酸モノ又はジエステル及び２〜５０質量部のラジカル重合性二重結合を３個以上有する単量体から生成した高度に三次元した樹脂によって強固に密着して表面被覆された樹脂コートアルミニウム顔料を使用することができる。
【００１７】
また、本発明の塗膜形成方法におけるカラーベース塗料には、鱗片状アルミニウム顔料として、着色アルミニウム顔料を使用することができる。着色アルミニウム顔料としては、鱗片状アルミニウム顔料の表面に、着色顔料を吸着せしめ、さらに樹脂被覆したものを挙げることができる。例えば、特開平１−３１５４７０号に記載されている着色アルミニウム顔料を使用することができる。または、鱗片状アルミニウム顔料の表面に酸化鉄等を化学蒸着し、さらに樹脂被覆したものを挙げることができる。
【００１８】
カラーベース塗料には、複層塗膜の下層意匠を強調することを目的として、半透明な基材を金属酸化物で被覆した光干渉性顔料を含んでいてもよい。
【００１９】
光干渉性顔料としては、具体的には、天然マイカ、人工マイカ、アルミナフレーク、シリカフレーク、ガラスフレーク等の半透明の基材を金属酸化物で被覆した顔料を使用することができる。
【００２０】
金属酸化物被覆マイカ顔料は、天然マイカ又は人工マイカを基材とし、基材表面に金属酸化物が被覆した顔料である。天然マイカとは、鉱石のマイカ（雲母）を粉砕した鱗片状基材であり、人工マイカとは、ＳｉＯ２、ＭｇＯ、Ａｌ２０３、Ｋ２ＳｉＦ６、Ｎａ２ＳｉＦ６等の工業原料を加熱し、約１５００℃の高温で熔融し、冷却して結晶化させて合成したものであり、天然のマイカと比較した場合において、不純物が少なく、大きさや厚さが均一なものである。具体的には、フッ素金雲母（ＫＭｇ３ＡｌＳｉ３Ｏ１０Ｆ２）、カリウム四ケイ素雲母（ＫＭｇ２５ＡｌＳｉ４Ｏ１０Ｆ２）、ナトリウム四ケイ素雲母（ＮａＭｇ２５ＡｌＳｉ４Ｏ１０Ｆ２）、Ｎａテニオライト（ＮａＭｇ２ＬｉＳｉ４Ｏ１０Ｆ２）、ＬｉＮａテニオライト（ＬｉＭｇ２ＬｉＳｉ４Ｏ１０Ｆ２）等が知られている。被覆される金属酸化物としては、酸化チタンや酸化鉄を挙げることができる。被覆する厚さによって、干渉色を発現することができるものである。
【００２１】
金属酸化物被覆アルミナフレーク顔料は、アルミナフレークを基材とし、基材表面に金属酸化物が被覆した顔料である。アルミナフレークとは、鱗片状（薄片状）酸化アルミニウムを意味し、無色透明なものである。酸化アルミニウム単一成分である必要はなく、他の金属の酸化物を含有するものであってもよい。被覆される金属酸化物としては、酸化チタンや酸化鉄を挙げることができる。被覆する厚さによって、干渉色を発現することができるものである。
【００２２】
金属酸化物被覆ガラスフレーク顔料は、鱗片状のガラス基材に金属酸化物を被覆したものであって、基材表面が平滑なため、強い光の反射が生じて粒子感を発現する。被覆する金属酸化物としては、特に制限されるものではないが、酸化チタンや酸化鉄が知られている。
【００２３】
金属酸化物被覆鱗片状シリカ顔料は、表面が平滑で且つ厚さが均一な基材である鱗片状シリカを、基材とは屈折率が異なる金属酸化物で被覆したものである。
【００２４】
上記光干渉性顔料は、分散性や耐水性、耐薬品性、耐候性等を向上させるための表面処理が施されたものであってもよい。
【００２５】
上記光干渉性顔料の大きさは、平均粒子径が５〜５０μｍの範囲内のものを使用することが、複層塗膜の下層意匠を強調する点から好ましく、より好ましくは平均粒子径が７〜３５μｍの範囲内のものである。厚さは０．０５〜７．０μｍの範囲内のものを使用することが好ましい。平均粒子径が、前記上限値を越えると、複層塗膜において、光干渉性顔料による粒子感が過剰になって意匠的に好ましくない場合があり、下限値未満では、干渉色の発現が不十分になる場合がある。
【００２６】
また、カラーベース塗料が光干渉性顔料を含む場合、その含有量は、複層塗膜の下層意匠を強調する点から、塗料中の樹脂固形分１００質量部に対して、合計で０．１〜１５質量部の範囲内が好ましく、より好ましくは０．２〜１０質量部の範囲内である。
【００２７】
本発明で使用するカラーベース塗料は、通常、ビヒクルとして、樹脂成分を含有することができる。樹脂成分としては、具体的には、水酸基などの架橋性官能基を有する、アクリル樹脂、ポリエステル樹脂、アルキド樹脂、ウレタン樹脂などの基体樹脂を、メラミン樹脂、尿素樹脂、ポリイソシアネ−ト化合物（ブロック体も含む）などの架橋剤と併用したものが挙げられ、これらは有機溶剤及び／又は水などの溶媒に溶解又は分散して使用される。
【００２８】
さらにカラーベース塗料には、必要に応じて、水あるいは有機溶剤等の溶媒、分散剤、沈降防止剤、硬化触媒、消泡剤、酸化防止剤、紫外線吸収剤、表面調整剤、レオロジーコントロール剤等の各種添加剤、体質顔料などを適宜配合することができる。
【００２９】
本発明で使用するカラーベース塗料は、塗装して得られる塗膜の付着性等の性能と意匠性成立の観点から、硬化膜厚として２５μｍになるように塗装し８０℃にて３０分間焼き付けて硬化させたときの硬化塗膜のガラス転移温度Ｔｇが６０〜１００℃の範囲内となるように、上記各成分の量組成を調整することが好ましい。
【００３０】
本明細書において、硬化塗膜のガラス転移温度Ｔｇは、動的粘弾性測定装置によって得られた測定値を理論式に適用して求めた計算値であって、具体的には、以下のようにして測定して得られた数値として定義するものとする。
【００３１】
（硬化塗膜のガラス転移温度）
ガラス転移温度の測定は、測定に供するカラーベース塗料を、ＰＴＦＥ板上に硬化膜厚が２５μｍになるように塗布し、８０℃にて３０分間の硬化条件によって硬化塗膜を形成した後、得られた硬化塗膜を長さ３０ｍｍ、幅５ｍｍの短冊状に裁断する。次に、該硬化塗膜をＰＴＦＥ板から剥離し、得られた短冊状の硬化塗膜を試料として、ＤＩＮＡＭＩＣ  ＶＩＳＣＯＥＬＡＳＴＯＭＥＴＥＲ  ＭＯＤＥＬ  ＶＩＢＲＯＮ（ダイナミックビスコエラストメータ  モデルバイブロン）ＤＤＶ−ＩＩ  ＥＡ型（東洋ボールドウィン社製、自動動的粘弾性測定機）を用いて周波数１１０Ｈｚ、昇温速度４℃／分の測定条件で、動的ガラス転移温度Ｔｇを測定する。
【００３２】
また本発明で使用するカラーベース塗料は、塗装して得られる塗膜の付着性等の性能と意匠性成立の観点から、硬化膜厚として２５μｍになるように塗装し８０℃にて３０分間焼き付けて硬化させたときの硬化塗膜の架橋点間分子量Ｍｃが、３００〜２０００、好ましくは３００〜１０００の範囲内となるように、上記各成分の量組成を調整することが好ましい。
【００３３】
本明細書において、架橋点間分子量Ｍｃは、動的粘弾性測定装置によって得られた測定値を理論式に適用して求めた計算値であって、以下のようにして測定することができる。
【００３４】
（硬化塗膜の架橋点間分子量Ｍｃ）
架橋間の樹脂の分子量を架橋点間分子量といい、架橋密度が大きくなるほどこの値は小さくなる。本発明の硬化塗膜の架橋点間分子量は、上記硬化塗膜のガラス転移温度を測定する際に得られた最小弾性率の値を下記ゴム粘弾性理論式にあてはめて求めた理論計算値である。
【００３５】
式１：Ｍｃ＝３ρＲＴ／Ｅｍｉｎ
ここで、
Ｍｃ：架橋点間分子量（ｇ／ｍｏｌ）、
ρ  ：試料塗膜の密度（ｇ／ｍ３）、
Ｒ  ：気体定数（８．３１４Ｊ／Ｋ／ｍｏｌ）、
Ｔ  ：最小弾性率のときの絶対温度（Ｋ）、
Ｅｍｉｎ：温度Ｔのときの最小弾性率（Ｐａ）。
【００３６】
本発明で使用するカラーベース塗料は、前述の成分を混合分散せしめることによって調製される。塗装時の固形分含有率を、塗料組成物に基づいて、１２〜６０質量％、好ましくは１５〜５０質量％に、また、２０℃における粘度を１２〜２３秒／フォ−ドカップ＃３に調整しておくことが好ましい。
【００３７】
本発明で使用するカラーベース塗料は、例えば、エアスプレー塗装、エアレススプレー塗装、刷毛塗装、浸漬塗装等の方法によって、前記被塗物に塗装することができる。カラーベース塗料の塗装膜厚は、通常、カラーベース塗料を硬化させた後の塗膜の膜厚が１５〜４０μｍ、特に２５〜３５μｍの範囲内となるような塗装膜厚であることが塗膜の平滑性の点から好ましい。
【００３８】
本発明の塗膜形成方法においては、カラーベース塗料を塗装して得られた未硬化の塗膜上にメタリック塗料を塗装することができる。未硬化の塗膜は、カラーベース塗料を塗装した直後の塗膜に限定されるものではなく、室温で数分間放置した塗膜や、熱風乾燥機等を使用して、約４０〜約１２０℃程度の温度で約１〜３０分程度加熱乾燥せしめた塗膜も含有する。
【００３９】
本発明の塗膜形成方法においては、カラーベース塗料を塗装後、乾燥硬化せしめた塗膜上にメタリックベース塗料を塗装することもできる。乾燥硬化は、例えば、熱風乾燥機等を使用して、約７０〜約１５０℃の温度で、１５〜４０分程度保持することによって行うことができる。
【００４０】
本発明の塗膜形成方法におけるメタリックベース塗料は、リン酸基含有アクリル樹脂（Ａ）、ポリイソシアネート化合物（Ｂ）及びセルロース樹脂（Ｃ）を含有するバインダ成分、並びに蒸着アルミニウム顔料（Ｄ）を含むものである。
【００４１】
リン酸基含有アクリル樹脂（Ａ）
リン酸基含有アクリル樹脂（Ａ）は、リン酸基含有重合性不飽和モノマー（ａ１）、水酸基含有重合性不飽和モノマー（ａ２）及びその他の重合性不飽和モノマー（ａ３）からなるモノマー混合物の共重合体樹脂である。
【００４２】
「重合性不飽和モノマー」とは、少なくとも１つのラジカル重合しうる不飽和基（重合性不飽和基）を有するモノマー化合物を意味する。かかる重合性不飽和基としては、例えば、アクリロイル基、メタクリロイル基、ビニル基、アリル基、プロペニル基、イソプロペニル基、マレイミド基、ビニルエーテル基等が挙げられる。
【００４３】
リン酸基含有アクリル樹脂（Ａ）は、１種又は２種以上を組み合わせて使用することができる。
【００４４】
リン酸基含有重合性不飽和モノマー（ａ１）
リン酸基含有重合性不飽和モノマー（ａ１）は、１分子中に１個以上のリン酸基（例えば、−ＰＯ４Ｈ２基又は−ＨＰＯ４−基）を含有する重合性不飽和モノマーである。リン酸基含有重合性不飽和モノマー（ａ１）を、以下「モノマー（ａ１）」と略称することがある。
【００４５】
モノマー（ａ１）の具体例としては、例えば、２−アクリロイルオキシエチルアシッドホスフェート、２−メタクリロイルオキシエチルアシッドホスフェート、２−アクリロイルオキシプロピルアシッドホスフェート、２−メタクリロイルオキシプロピルアシッドホスフェートなどの重合性不飽和モノマー；モノアルキルリン酸（例えば、ブチルリン酸、デシルリン酸、ラウリルリン酸、ステアリルリン酸など）にグリシジル（メタ）アクリレートを付加させて得た重合性不飽和モノマー；ベンジルリン酸にグリシジル（メタ）アクリレートを付加させて得た重合性不飽和モノマー；例えば、水酸基含有（メタ）アクリレートの水酸基に環状エステルを開環付加させた後、次いで、五酸化リンやオキシ塩化リンを反応させて得た重合性不飽和モノマー（ａ１１）等を挙げることができる。これらのモノマー（ａ１）は、１種又は２種以上を組み合わせて使用することができる。なおこれらの重合性不飽和モノマー（ａ１）として、重合性不飽和モノマー（ａ１１）を含むことが、塗膜の密着性や耐候性の向上に望ましい。
【００４６】
上記水酸基含有（メタ）アクリレートとしては、ヒドロキシエチル（メタ）アクリレート、ヒドロキシプロピル（メタ）アクリレート、ヒドロキシブチル（メタ）アクリレートが例示される。
【００４７】
上記環状エステルとしては、β−プロピオラクトン、ジメチルプロピオラクトン、γ−ブチロラクトン、γ−バレロラクトン、δ−バレロラクトン、γ−カプロラクトン、δ−カプロラクトン、ε−カプロラクトン、δ−カプロラクトン、ε−カプロラクトン、γ−カプリロラクトン、δ−ラウロラクトンが例示され、ε−カプロラクトンが好ましい。
【００４８】
重合性不飽和モノマー（ａ１１）の例として、下記一般式で表される重合性不飽和モノマーが挙げられる。
【００４９】
【化１】
2020110781.tif 000002
【００５０】
［式中、Ｒ１は水素原子又はメチル基であり、Ｘは炭素数１〜１２のアルキレン基であり、ｍは２〜６の整数である。］
Ｘは炭素数１〜１２のアルキレン基であり、好ましくは炭素数１〜４程度である。アルキレン基としては、メチレン、エチレン、プロピレン、ブチレン等が挙げられる。
【００５１】
水酸基含有重合性不飽和モノマー（ａ２）
水酸基含有重合性不飽和モノマー（ａ２）は、１分子中に１個以上の水酸基を含有する重合性不飽和モノマーである。水酸基含有重合性不飽和モノマー（ａ２）を、以下「モノマー（ａ２）」と略称することがある。
【００５２】
モノマー（ａ２）の具体例としては、例えば、２−ヒドロキシエチル（メタ）アクリレート、ヒドロキシプロピル（メタ）アクリレート、２，３−ジヒドロキシブチル（メタ）アクリレート、４−ヒドロキシブチル（メタ）アクリレートなどの重合性不飽和モノマー；ポリエチレングリコールモノ（メタ）アクリレート等の多価アルコールとアクリル酸又はメタクリル酸とのモノエステル化物；２−ヒドロキシエチル（メタ）アクリレートにε−カプロラクトンを開環付加させて得られるε−カプロラクトン変性ビニルモノマー（例えば、「プラクセルＦＡ−１」「プラクセルＦＡ−２Ｄ」「プラクセルＦＡ−３」「プラクセルＦＡ−４」「プラクセルＦＡ−５」「プラクセルＦＭ−１」「プラクセルＦＭ−２Ｄ」「プラクセルＦＭ−３」「プラクセルＦＭ−４」「プラクセルＦＭ−５」（以上、いずれもダイセル化学社製、商品名）などの多価アルコールとアクリル酸又はメタクリル酸とのモノエステル化物にε−カプロラクトンを開環付加した化合物が挙げられる。
【００５３】
なかでも、４−ヒドロキシブチル（メタ）アクリレート、ポリエチレングリコールモノ（メタ）アクリレート及び多価アルコールとアクリル酸又はメタクリル酸とのモノエステル化物にε−カプロラクトンを開環重合した化合物が反応性などの点から好適である。これらのモノマー（ａ２）は、１種又は２種以上を組み合わせて使用することができる。
【００５４】
その他の重合性不飽和モノマー（ａ３）
その他の重合性不飽和モノマー（ａ３）は、前記リン酸基含有重合性不飽和モノマー（ａ１）と前記水酸基含有重合性不飽和モノマー（ａ２）以外のモノマーである。その他の重合性不飽和モノマー（ａ３）を、以下「モノマー（ａ３）」と略称することがある。
【００５５】
その他の重合性不飽和モノマー（ａ３）としては、例えば、メチル（メタ）アクリレート、エチル（メタ）アクリレート、イソプロピル（メタ）アクリレート、ｎ−ブチル（メタ）アクリレート、イソブチル（メタ）アクリレート、ｓ−ブチル（メタ）アクリレート、ｔ−ブチル（メタ）アクリレート、ｎ−オクチル（メタ）アクリレート、２−エチルヘキシル（メタ）アクリレート、デシル（メタ）アクリレート、ウンデシル（メタ）アクリレート、ドデシル（メタ）アクリレート、トリデシル（メタ）アクリレート、ステアリル（メタ）アクリレート、イソステアリル（メタ）アクリレート（大阪有機化学社製）、シクロヘキシル（メタ）アクリレート、イソボルニル（メタ）アクリレート、ジシクロペンタニル（メタ）アクリレート、ジシクロペンテニル（メタ）アクリレート、ベンジル（メタ）アクリレートなどの炭素数１〜２４の環構造を含んでいてもよい炭化水素基を有するアクリル酸エステル化合物又はメタクリル酸エステル化合物；スチレン、ビニルトルエン、α−メチルスチレンなどの芳香環含有ビニル化合物；プロピオン酸ビニル、酢酸ビニルなどのビニルエステル化合物；アクリロニトリル、メタクリロニトリルのニトリル化合物；グリシジル（メタ）アクリレート、３，４−エポキシシクロヘキシルメチル（メタ）アクリレート、ビニルシクロヘキセンモノエポキシド、Ｎ−グリシジルアクリルアミド、アリルグリシジルエーテルなどのエポキシ基含有ビニル化合物；アクリル酸、メタクリル酸、マレイン酸、フマル酸、イタコン酸などのカルボキシル基含有ビニル化合物；無水マレイン酸、無水イタコン酸、無水ハイミック酸などの酸無水物基含有ビニル化合物；Ｎ，Ｎ−ジメチルアミノエチル（メタ）アクリレート、Ｎ，Ｎ−ジエチルアミノエチル（メタ）アクリレート、Ｎ，Ｎ−ジメチルアミノプロピル（メタ）アクリレート、Ｎ−ｔ−ブチルアミノエチル（メタ）アクリレート、Ｎ，Ｎ−ジメチルアミノブチル（メタ）アクリレート等のアミノ基を含有するアミノアルキル（メタ）アクリレート；メタクリロイルオキシエチルトリメチルアンモニウムクロライド等の第４級アンモニウム塩基含有モノマー；２−アクリルアミド−２−メチルプロパンスルホン酸等のスルホン酸基含有重合性不飽和モノマー；などが挙げられる。前記その他の重合性不飽和モノマー（ａ３）は１種で又は２種以上の混合物として使用することができる。
【００５６】
リン酸基含有アクリル樹脂（Ａ）は、上記モノマー（ａ１）、上記モノマー（ａ２）及び上記モノマー（ａ３）からなるモノマー混合物を、例えば、溶液重合法、塊状重合後に懸濁重合を行う塊状−懸濁二段重合法等によって重合反応することによって得ることができる。
【００５７】
リン酸基含有アクリル樹脂（Ａ）を得る方法としては、なかでも溶液重合法が好適である。溶液重合法は、例えば、前記モノマー混合物を有機溶媒に溶解又は分散せしめ、ラジカル重合開始剤の存在下で、通常８０℃〜２００℃程度の温度で撹拌しながら加熱する方法を挙げることができる。反応時間は、通常１〜１０時間程度が適当である。
【００５８】
上記ラジカル重合開始剤としては、例えば、２，２’−アゾビスイソブチルニトリル、アゾビス−２−メチルブチロニトリル、アゾビスジバレロニトリル等のアゾ系重合開始剤；ｔ−ブチルパーオキシイソブチレート、ｔ−ブチルパーオキシ−２−エチルヘキサエート、ｔ−アミルパーオキシ３，５，５−トリメチルヘキサノエート、ｔ−ブチルパーオキシイソプロピルカーボネート、２，２−ビス（４，４−ジｔ−ブチルパーオキシシクロヘキシル）プロパン、ジ−ｔ−ブチルパーオキサイド、ジ−ｔ−アミルパーオキサイド等の有機過酸化物系重合開始剤などを挙げることができる。
【００５９】
上記有機溶媒としては、例えば、トルエン、キシレン、ミネラルスピリット等の炭化水素系溶剤；酢酸エチル、酢酸ｎ−ブチル、酢酸イソブチル、エチレングリコールモノメチルエーテルアセテート、ブチルカルビトールアセテート等のエステル系溶剤；メチルエチルケトン、メチルイソブチルケトン、ジイソブチルケトン等のケトン系溶剤；メタノール、エタノール、イソプロパノール、１−ブタノール、２−ブタノール、イソブタノール、１−ヘキサノール、１−オクタノール、２−オクタノール、２−エチルヘキサノール、１−デカノール、ベンジルアルコール、ジエチレングリコール、エチレングリコールモノメチルエーテル、エチレングリコールモノエチルエーテル、エチレングリコールモノ２−エチルヘキシルエーテル、プロピレングリコールモノｎ−ブチルエーテル、ジプロピレングリコールモノｎ−ブチルエーテル、トリプロピレングリコールモノｎ−ブチルエーテル、プロピレングリコールモノ２−エチルヘキシルエーテル、プロピレングリコールモノフェニルエーテル等のアルコール系溶媒；エチルブチルエーテル、ジブチルエーテル、ジイソブチルエーテル、１、４−ジオキサン、エチレングリコールジメチルエーテル、ジエチレングリコールジメチルエーテル、プロピレングリコールジメチルエーテル、ジプロピレングリコールジメチルエーテル等のエーテル系溶剤；Ｎ，Ｎ−ジメチルアセトアミド、Ｎ，Ｎ−ジメチルホルムアミド、Ｎ−メチル−２−ピロリドン、Ｎ，Ｎ−ジメチル−β−メトキシプロピオンアミド等のアミド系溶剤；コスモ石油社製のスワゾール３１０、スワゾール１０００、スワゾール１５００等の芳香族石油系溶剤等を挙げることができ、これらの有機溶剤はそれぞれ単独で又は２種以上混合して使用することができる。
【００６０】
なおリン酸基含有アクリル樹脂（Ａ）を製造する際において、上記モノマー（ａ１）、モノマー（ａ２）及びモノマー（ａ３）の配合割合は、全モノマーの合計量に対して、モノマー（ａ１）３〜４８質量％、好ましくは１０〜４５質量％、モノマー（ａ２）６〜４５質量％、好ましくは９〜４０質量％、モノマー（ａ３）１０〜９１質量％、好ましくは１５〜８１質量％であることが、仕上り性、付着性及び鏡面光沢度の向上に望ましい。
【００６１】
このようにして得られたリン酸基含有アクリル樹脂（Ａ）は、重量平均分子量が３,０００〜１００，０００、好ましくは７，０００〜３０，０００の範囲内、水酸基価は１０〜１００ｍｇＫＯＨ／ｇ、好ましくは２５〜８０ｍｇＫＯＨ／ｇ、酸価は１〜２００ｍｇＫＯＨ／ｇ、好ましくは３〜１５０ｍｇＫＯＨ／ｇの範囲であることが適している。
【００６２】
なお本明細書における重量平均分子量は、ＪＩＳ  Ｋ  ０１２４−８３に記載の方法に準じ、ゲルパーミエーションクロマトグラフで測定したクロマトグラムから標準ポリスチレンの分子量を基準にして算出した値である。ゲルパーミエーションクロマトグラフは、「ＨＬＣ８１２０ＧＰＣ」（東ソー社製、商品名）を使用した。カラムとしては、「ＴＳＫｇｅｌ  Ｇ−４０００ＨＸＬ」「ＴＳＫｇｅｌ  Ｇ−３０００ＨＸＬ」「ＴＳＫｇｅｌ  Ｇ−２５００ＨＸＬ」「ＴＳＫｇｅｌ  Ｇ−２０００ＨＸＬ」（いずれも東ソー社製、商品名）の４本を用い、移動相；テトラヒドロフラン、測定温度；４０℃、流速；１ｍｌ／分、検出器；ＲＩの条件で行ったものである。
【００６３】
なお本明細書において「（メタ）アクリレート」は、「アクリレート又はメタクリレート」を意味する。
【００６４】
ポリイソシアネート化合物（Ｂ）
ポリイソシアネート化合物（Ｂ）は、１分子中に２個以上のイソシアネート基を有する化合物であって、イソシアネート基がブロック剤でブロックされたブロック化ポリイソシアネート、イソシアネート基がブロック剤でブロックされていないポリイソシアネートのいずれでも使用できる。
【００６５】
上記１分子中に２個以上のイソシアネート基を有する化合物としては、例えば、トリレンジイソシアネート、ジフェニルメタンジイソシアネート、キシリレンジイソシアネート、ナフタレンジイソシアネートなどの芳香族ジイソシアネート；テトラメチレンジイソシアネート、ヘキサメチレンジイソシアネート、ダイマー酸ジイソシアネート、リジンジイソシアネートなどの脂肪族ジイソシアネート；メチレンビス（シクロヘキシルイソシアネート）、イソホロンジイソシアネート、メチルシクロヘキサンジイソシアネート、シクロヘキサンジイソシアネート及びシクロペンタンジイソシアネートなどの脂環族ジイソシアネート；該ポリイソシアネートのビユーレットタイプ付加物、イソシアヌル環タイプ付加物；これらのポリイソシアネートと低分子量もしくは高分子量のポリオール化合物（例えば、アクリルポリオール、ポリエステルポリオール、ポリエーテルポリオールなど）とを過剰量のイソシアネート基で反応させてなる遊離イソシアネート基含有プレポリマーなどが挙げられる。
【００６６】
さらに、これらのポリイソシアネート化合物の遊離イソシアネート基を、フェノール化合物、オキシム化合物、活性メチレン化合物、ラクタム化合物、アルコール化合物、メルカプタン化合物、酸アミド系化合物、イミド系化合物、アミン系化合物、イミダゾール系化合物、尿素系化合物、カルバミン酸系化合物、イミン系化合物などのブロック剤で封鎖したブロック化ポリイソシアネートも使用することができる。
【００６７】
ポリイソシアネート化合物（Ｂ）は、１種又は２種以上を組み合わせて使用することできる。
【００６８】
セルロース樹脂（Ｃ）
セルロース樹脂（Ｃ）としては、例えば、ニトロセルロース、セルロースアセテートブチレート、セルロースアセテート、セルロースアセテートプロピオネートなどが挙げられる。これらのうちセルロースアセテートブチレートが好適である。
【００６９】
セルロースアセテートブチレートは、セルロースの部分アセチル化物をさらにブチルエステル化して得られるものであり、市販品としては、「ＣＡＢ−３８１−０．５」「ＣＡＢ−３８１−０．１」「ＣＡＢ−３８１−２．０」「ＣＡＢ−５５１−０．２」「ＣＡＢ−５５１−０．０１」「ＣＡＢ−５５３−０．４」「ＣＡＢ−５３１−１」「ＣＡＢ−５００−５」「ＣＡＢ−３２１−０．１」「Ｓｏｌｕｓ２１００」「Ｓｏｌｕｓ２３００」（以上、米国イーストマン ケミカル社製、商品名）などが挙げられる。これらは単独で又は２種以上組み合わせて使用することができる。
【００７０】
また、セルロース樹脂（Ｃ）の重量平均分子量としては、２５，０００〜１００，０００、好ましくは４０，０００〜８５，０００、さらに好ましくは６０，０００〜８０，０００が好適である。
【００７１】
セルロース樹脂（Ｃ）は、１種又は２種以上を組み合わせて使用することができる。
【００７２】
なお本発明のメタリックベース塗料におけるリン酸基含有アクリル樹脂（Ａ）、ポリイソシアネート化合物（Ｂ）及びセルロース樹脂（Ｃ）の配合割合は、リン酸基含有アクリル樹脂（Ａ）、ポリイソシアネート化合物（Ｂ）及びセルロース樹脂（Ｃ）を含有するバインダ成分の固形分合計質量を基準にして、リン酸基含有アクリル樹脂（Ａ）が５０〜９０質量部、好ましくは５５〜７５質量部、ポリイソシアネート化合物（Ｂ）が５〜４０質量部、好ましくは８〜３５質量部、セルロース樹脂（Ｃ）が１〜２０質量部、好ましくは５〜１７質量部であることが、塗料安定性、得られる塗膜の仕上り性、付着性及び耐候性向上の為に望ましい。
【００７３】
蒸着アルミニウム顔料（Ｄ）
蒸着アルミニウム顔料（Ｄ）は、蒸着アルミニウム膜を細断して鱗片状とした顔料である。このような蒸着アルミニウム顔料（Ｄ）の製造方法は、限定されるものではないが、例えば、配向ポリプロピレン、結晶性ポリプロピレン、ポリエチレンテレフタレート等のプラスチックフィルムをベースフィルムとして用い、その上に剥離剤を塗布し、剥離剤の上にアルミニウムの蒸着を行う。次いで、アルミニウムの蒸着後、蒸着アルミニウムの酸化を防止するため、例えば、蒸着面の上にトップコート剤を塗布する。その後に、上記蒸着アルミニウム膜を上記ベースフィルムから剥離し、これを細断することにより鱗片状のアルミニウムとし、さらに分級することにより得ることができる。
【００７４】
本発明における蒸着アルミニウム顔料（Ｄ）としては、平均粒子径が５〜２０μｍの範囲内、好ましくは７〜１２μｍの範囲内であること、厚さが０．０１〜０．２μｍの範囲内、好ましくは０．０２〜０．１８μｍの範囲内であること及びアスペクト比が１００〜〜７００の範囲内、好ましくは１２０〜６００の範囲内であることが、塗料安定性や仕上り性の点から好ましい。アスペクト比は、前記平均粒子径（μｍ）を厚さ（μｍ）で除した数値として定義するものとする。
【００７５】
上記蒸着アルミニウム顔料（Ｄ）の市販品としては、例えば、Ｍｅｔａｓｈｅｅｎ７１−００１０（ＢＡＳＦ社製、商品名）、Ｍｅｔａｌｕｒｅ  Ｌ５５７００、Ｍｅｔａｌｕｒｅ  Ｌ５１０１６ＭＡ、Ｍｅｔａｌｕｒｅ  Ａ６１００６（以上、Ｅｃｋａｒｔ社製、商品名）、Ｓｔａｒｂｒｉｔｅ  ２１００−ＥＡＣ（Ｓｉｌｖｅｒｌｉｎｅ社製、商品名）が挙げられる。
【００７６】
蒸着アルミニウム顔料（Ｄ）は、１種又は２種以上を組み合わせて使用することができ
る。
【００７７】
なお上記蒸着アルミニウム顔料（Ｄ）の配合割合としては、リン酸基含有アクリル樹脂（Ａ）、ポリイソシアネート化合物（Ｂ）及びセルロース樹脂（Ｃ）を含有するバインダ成分の固形分合計１００質量部に対して、５０〜１００質量部であり、好ましくは５０〜９５質量部であることが、仕上り性、密着性及び耐候性の向上の為に好適である。
【００７８】
紫外線吸収剤（Ｅ）
本発明で使用されるメタリックベース塗料は、必要に応じて、紫外線吸収剤（Ｅ）をさらに含有することができる。紫外線吸収剤（Ｅ）としては、従来から公知のものが使用でき、例えば、ベンゾトリアゾール系吸収剤、トリアジン系吸収剤、サリチル酸誘導体系吸収剤、ベンゾフェノン系吸収剤等を使用できる。
【００７９】
ベンゾトリアゾール系吸収剤の具体例としては、２−（２’−ヒドロキシ−５’−メチルフェニル）ベンゾトリアゾール、２−（２’−ヒドロキシ−５’−ｔ−ブチルフェニル）ベンゾトリアゾール、２−（２’−ヒドロキシ−３’，５’−ジ−ｔ−ブチルフェニル）ベンゾトリアゾール、２−（２’−ヒドロキシ−３’−ｔ−ブチル−５’−メチルフェニル）−５−クロロベンゾトリアゾール、２−（２’−ヒドロキシ−３’，５’−ジ−ｔ−ブチルフェニル）−５−クロロベンゾトリアゾール、２−（２´−ヒドロキシ−３´，５’−ジ−ｔ−アミルフェニル）ベンゾトリアゾール、２−（２´−ヒドロキシ−４´−オクトキシフェニル）ベンゾトリアゾール、２−｛２’−ヒドロキシ−３’−（３’’，４’’，５’’，６’’−テトラヒドロフタルイミドメチル）−５’−メチルフェニル｝ベンゾトリアゾール等が挙げられる。
【００８０】
トリアジン系吸収剤の具体例としては、２，４−ビス（２，４−ジメチルフェニル）−６−（２−ヒドロキシ−４−イソオクチルオキシフェニル）−１，３，５−トリアジンン、２−［４（（２−ヒドロキシ−３−ドデシルオキシプロピル）−オキシ）−２−ヒドロキシフェニル］−４，６−ビス（２，４−ジメチルフェニル）−１，３，５−トリアジンン、２−［４−（（２−ヒドロキシ−３−トリデシルオキシプロピル）−オキシ）−２−ヒドロキシフェニル］−４，６−ビス（２，４−ジメチルフェニル）−１，３，５−トリアジンン、２−（２，４−ジヒドロキシフェニル）−４，６−ビス（２，４−ジメチルフェニル）−１，３，５−トリアジン等が挙げられる。サリチル酸誘導体系吸収剤の具体例としては、フェニルサリシレート、ｐ−オクチルフェニルサリシレート、４−ｔｅｒｔ−ブチルフェニルサリシレート等が挙げられる。
【００８１】
ベンゾフェノン系吸収剤の具体例としては、４−ジヒドロキシベンゾフェノン、２−ヒドロキシ−４−メトキシベンゾフェノン、２，２’−ジヒドロキシ−４−メトキシベンゾフェノン、２−ヒドロキシ−４−メトキシ−２’−カルボキシベンゾフェノン、２−ヒドロキシ−４−メトキシ−５−スルホベンゾフェノントリヒドレート、２，２’−ジヒドロキシ−４，４’−ジメトキシベンゾフェノン、２−ヒドロキシ−４−オクトキシベンゾフェノン、２−ヒドロキシ−４−オクタデシロキシベンゾフェノン、ナトリウム２，２’−ジヒドロキシ−４，４’−ジメトキシ−５−スルホベンゾフェノン、２，２’，４，４’−テトラヒドロキシベンゾフェノン、４−ドデシロキシ−２−ヒドロキシベンゾフェノン、５−クロロ−２−ヒドロキシベンゾフェノン、レゾルシノールモノベンゾエート、２，４−ジベンゾイルレゾルシノール、４，６−ジベンゾイルレゾルシノール、ヒドロキシドデシルベンゾフェノン等が挙げられる。紫外線吸収剤としては、また、公知の重合性紫外線吸収剤、例えば２−（２’−ヒドロキシ−５’−メタクリロイルオキシエチルフェニル）−２Ｈ−ベンゾトリアゾール、２，２’−ジヒドロキシ−４（３−メタクリルオキシ−２−ヒドロキシプロポキシ）ベンゾフェノンなども使用することが可能である。
【００８２】
上記紫外線吸収剤（Ｅ）の市販品としては、例えば、ＴＩＮＵＶＩＮ  ９００、ＴＩＮＵＶＩＮ  ９２８、ＴＩＮＵＶＩＮ  ３４８−２、ＴＩＮＵＶＩＮ  ４７９、ＴＩＮＵＶＩＮ  ４０５、ＴＩＮＵＶＩＮ  ２９２（ＢＡＳＦ社製、商品名）、ＴＩＮＵＶＩＮ＼チヌビンは登録商標）、ＲＵＶＡ  ９３（大塚化学社製、商品名）、ＨＯＳＴＡＶＩＮ  ３２０６ＨＰ  ＬＩＱ（デュポン社製、商品名）等が挙げられる。
【００８３】
紫外線吸収剤（Ｅ）は、１種又は２種以上を組み合わせて使用することができる。
【００８４】
必要に応じて配合される紫外線吸収剤（Ｅ）の使用量は、使用する場合には、前記バインダ成分の固形分合計１００質量部に対して０．１〜１０質量部、好ましくは０．３〜５質量部の範囲であることが望ましい。
【００８５】
その他の成分
また、本発明で使用されるメタリックベース塗料には、必要に応じて、その他の顔料、触媒、その他の顔料分散剤、その他の樹脂（例えば、アクリル樹脂、ポリエステル樹脂）、染料、可塑剤、反応性希釈剤、沈降防止剤、光安定剤、酸化防止剤、表面調整剤、界面活性剤、ＮＡＤ、レオロジーコントロール剤、増粘剤、消泡剤、滑剤、架橋性重合体粒子（ミクロゲル）、有機溶剤などを１種又は２種以上を組み合わせてさらに含有することができる。
【００８６】
上記のその他の顔料としては、例えば、チタン白、カーボンブラックなどの着色顔料；クレー、タルク、バリタ、カオリンなどの体質顔料；トリポリリン酸二水素アルミニウム、リンモリブデン酸アルミニウムなどの防錆顔料；酸化ビスマス、水酸化ビスマス、乳酸ビスマスなどのビスマス化合物が挙げられる。
【００８７】
上記の触媒としては、ジブチル錫オキサイド、ジオクチル錫オキサイドなどの有機錫化合物；ジブチル錫ジラウレート、ジオクチル錫ジラウレート、ジブチル錫ジアセテート、ジオクチル錫ジベンゾエート、ジブチル錫ジベンゾエートなどのジアルキル錫の脂肪族もしくは芳香族カルボン酸塩などの錫化合物が挙げられる。
【００８８】
上記レオロジーコントロール剤の市販品としては、例えば、ディスパロン６９００（楠本化成社製、商品名）、チクゾールＷ３００（共栄社化学社製、商品名）等のアマイドワックス；ディスパロン４２００（楠本化成社製、商品名）等のポリエチレンワックスなどのワックス類；ＨＥＣ（ヒドロキシエチルセルロース）、疎水化ＨＥＣ、ＣＭＣ（カルボキシメチルセルロース）等のセルロース系のレオロジーコントロール剤；ＢＹＫ−４１０、ＢＹＫ−４１１、ＢＹＫ−４２０、ＢＹＫ−４２５（以上、ビックケミー社製、商品名）等のウレタンウレア系のレオロジーコントロール剤；フローノンＳＤＲ−８０（共栄社化学社製、商品名）等のアニオン系のレオロジーコントロール剤；フローノンＳＡ−３４５ＨＦ（共栄社化学社製）等のポリオレフィン系のレオロジーコントロール剤；フローノンＨＲ−４ＡＦ（共栄社化学社製、商品名）等の高級脂肪酸アマイド系のレオロジーコントロール剤；が挙げられる。上記の反応性希釈剤の市販品としては、プラクセル２０５、プラクセル３０３、プラクセル３０５（以上、いずれもダイセル化学社製、商品名）などが挙げられる。
【００８９】
本発明で使用されるメタリックベース塗料は、好ましい１つの態様においては有機溶剤型の塗料組成物である。
【００９０】
メタリックベース塗料は、リン酸基含有アクリル樹脂（Ａ）、ポリイソシアネート化合物（Ｂ）、セルロース樹脂（Ｃ）、蒸着アルミニウム顔料（Ｄ）、必要に応じて、紫外線吸収剤（Ｅ）及びその他の成分などを混合し、有機溶剤などで希釈して得ることができる。
【００９１】
特にメタリックベース塗料は、塗装時の固形分濃度を０．１〜２質量％、好ましくは０．２〜１．８質量％、さらに好ましくは０．３〜１．６質量％とすることが、仕上り性、鏡面光沢度に優れた塗膜、特に、６０度鏡面光沢度が１００以上である金属調の複層塗膜を得るために望ましい。
【００９２】
本発明の塗膜形成方法においては、メタリックベース塗料を塗装して得られた未硬化又は硬化塗膜上に、クリヤー塗料を塗装する。未硬化の塗膜は、メタリックベース塗料を塗装した直後の塗膜に限定されるものではなく、室温で数分間放置したり、熱風乾燥機等を使用して、約４０〜約８０℃程度の温度で約1〜２０分程度加熱乾燥せしめた塗膜も含有する。
【００９３】
メタリックベース塗料による塗膜を乾燥硬化させる場合、７０〜１８０℃、好ましくは１１０〜１５０℃の温度で、約１〜６０分間、好ましくは３〜３０分間程度で焼付け乾燥することができる。メタリックベース塗料による塗膜は、乾燥膜厚で０．１〜１．０μｍ、好ましくは０．１〜０．５μｍの範囲が望ましい。
【００９４】
本発明の塗膜形成方法におけるクリヤー塗料は、前述のメタリックベース塗料を塗装して得られる未硬化もしくは硬化させてなる塗面に塗装する塗料であり、従来公知のものが制限なく使用でき、例えば、基体樹脂及び架橋剤を含有する液状もしくは粉体状の塗料組成物が適用できる。基体樹脂の例としては、水酸基、カルボキシル基、シラノール基、エポキシ基などの架橋性官能基を含有する、アクリル樹脂、ポリエステル樹脂、アルキド樹脂、フッ素樹脂、ウレタン樹脂、シリコン含有樹脂などが挙げられる。架橋剤としては、前記基体樹脂の官能基と反応しうるメラミン樹脂、尿素樹脂、ポリイソシアネ−ト化合物、ブロックポリイソシアネ−ト化合物、エポキシ化合物又は樹脂、カルボキシル基含有化合物又は樹脂、酸無水物、アルコキシシラン基含有化合物又は樹脂等が挙げられる。また、必要に応じて、水や有機溶剤等の溶媒、硬化触媒、消泡剤、紫外線吸収剤、レオロジーコントロール剤、酸化防止剤、表面調整剤等の添加剤を適宜配合することができる。
【００９５】
クリヤー塗料には、透明性を損なわない範囲内において、着色顔料を適時配合することができる。着色顔料としては、前記カラーベース塗料に配合することができる干渉性顔料として例示したものから１種あるいは２種以上を組み合わせて配合することができる。その添加量は、適宜決定されて良いが、クリヤー塗膜中の樹脂固形分１００質量部に対して、固形分として３０質量部以下、好ましくは０.０１〜１５質量部、特に好ましくは０．１〜１０質量部の範囲内である。
【００９６】
またクリヤー塗料には、透明性や塗膜性能を損なわない範囲内において、干渉性顔料を適時配合することができる。干渉性顔料としては、前記カラーベース塗料に配合することができる干渉性顔料として例示したものから１種あるいは２種以上を組み合わせて配合することができる。その添加量は、適宜決定されて良いが、クリヤー塗膜中の樹脂固形分１００質量部に対して、固形分として０.１〜１５質量部、特に好ましくは０．２〜１０質量部の範囲内である。
【００９７】
クリヤー塗料には、透明性や塗膜性能を損なわない範囲内において、艶調整剤を適宜配合することができる、艶調整剤とは、塗膜中に塗膜のビヒクル成分と異なる屈折率を持つ粒子成分として存在することにより、入射光を適度に乱射させ、塗膜の艶を調整する効果を奏するものである。一般には、微粉シリカ（含水ニ酸化ケイ素）やポリエチレン粉末、樹脂ビーズ、セラミックビーズあるいはこれらをプレ分散した分散液等が用いられる。これらのうちで、微粉シリカ、微粉シリカをプレ分散した分散液、セラミックビーズが好ましく、特に好ましくは微粉シリカであるが、限定されるものではなく、求める質感に応じて、艶調整剤を１種又は２種以上を選択して使用することができる。
【００９８】
上記艶調整剤の好ましい配合量は、クリヤー塗料中の樹脂固形分１００質量部に対して、０．１〜５質量部の範囲内、特に好ましくは０．２〜４質量部の範囲内である。
【００９９】
クリヤー塗料は、静電塗装、エアスプレー、エアレススプレーなどの方法で塗装することができ、その膜厚は硬化塗膜に基づいて１５〜７０μｍの範囲内とするのが好ましい。クリヤー塗料の塗膜それ自体は、焼き付け乾燥型の場合、通常、約５０〜約１８０℃の温度で架橋硬化させることができ、常温乾燥型又は強制乾燥型の場合には、通常、常温乾燥〜約８０℃の温度で架橋硬化させることができる。
【０１００】
上述のとおり本発明の塗膜形成方法で得られる複層塗膜は、６０度鏡面光沢度が１５０以上、特に１５０〜３００の範囲内となることが好適である。
【実施例】
【０１０１】
以下、実施例及び比較例を挙げて本発明をさらに具体的に説明する。ただし、本発明はこれらの実施例のみに限定されるものではない。なお、「部」及び「％」はいずれも質量基準によるものである。
【０１０２】
製造例１：リン酸基含有モノマーａの製造
撹拌機、温度計、還流冷却器等の備わった反応槽に、プラクセルＦＭ−２Ｄ（＊１）３５８部を入れ、反応液中に乾燥空気をバブリングさせながら、５０〜６０℃で五酸化リン６３．９部を少しずつ添加した。全量添加後、６０℃で５時間熟成し、脱イオン水９．０部を加え、さらに８０℃にて５時間熟成を行ってリン酸基含有モノマーａを得た。
【０１０３】
（＊１）プラクセルＦＭ−２Ｄ：ダイセル化学工業（株）製、商品名、２−ヒドロキシエチルメタクリレート１モルにε−カプロラクトン２モルを付加したモノマー
【０１０４】
製造例２：リン酸基含有アクリル樹脂（Ａ−１）の製造
温度計、サーモスタット、撹拌装置、還流冷却器、窒素導入管及び滴下装置を備えた反応容器に、ジプロピレングリコールジメチルエーテル１２０部を入れ、１１０℃に加熱し、同温度に保持しつつ、下記モノマー混合物を４時間かけて滴下し、滴下終了後１時間攪拌し熟成を行なった。
【０１０５】
その後、ｔ−ブチルパーオキシ−２−エチルヘキサノエート１部とジプロピレングリコールジメチルエーテル３０部とからなる重合開始剤溶液を１時間かけて滴下し、滴下終了後１時間攪拌し熟成して、固形分４５質量％のリン酸基含有アクリル樹脂（Ａ−１）を得た。得られたリン酸基含有アクリル樹脂（Ａ−１）の重量平均分子量は１５，０００、水酸基価は３０ｍｇＫＯＨ／ｇ、酸価は１６ｍｇＫＯＨ／ｇであった。
【０１０６】
（モノマー混合物）
ライトエステルＰ−１Ｍ    （＊２）                  ３部
２−ヒドロキシエチルメタクリレート                １０部
プラクセルＦＭ−３Ｘ  （＊３）                    ２５部
ｎ−ブチルアクリレート                            １０部
ラウリルメタクリレート                            １０部
ジメチルアミノエチルメタクリレート                  １部
スチレン                                          ４１部
２，２’−アゾビスイソブチロニトリル                ５部。
【０１０７】
（＊２）ライトエステルＰ−１Ｍ：共栄社化学（株）製、商品名、２−メタクリロイルオキシエチルアシッドホスフェートであるリン酸基含有重合性不飽和モノマー
（＊３）プラクセルＦＭ−３：ダイセル化学工業（株）製、商品名、２−ヒドロキシエチルメタクリレート１モルにε−カプロラクトン３モルを付加したモノマー
【０１０８】
製造例３〜１０：リン酸基含有アクリル樹脂（Ａ−２）〜（Ａ−９）の製造
製造例２において、モノマー混合物を下記表１とする以外は製造例２と同様にして、リン酸基含有アクリル樹脂（Ａ−２）〜（Ａ−９）を得た。なお、表中の配合内容における数値は、固形分としての質量部を表す。併せて、重量平均分子量、水酸基価及び酸価を示した。
【０１０９】
製造例１１：アクリル樹脂（Ａ−１０）の製造
製造例２において、モノマー混合物を下記表１とする以外は製造例２と同様にして、アクリル樹脂（Ａ−１０）を得た。なお、表中の配合内容における数値は、固形分としての質量部を表す。併せて、重量平均分子量、水酸基価及び酸価を示した。
【０１１０】
【表１】
2020110781.tif 000003
【０１１１】
製造例１２：メタリックベース塗料（Ｍ−１）の製造
下記の工程１及び工程２によって、メタリックベース塗料（Ｍ−１）を得た。
【０１１２】
工程１：製造例５で得たリン酸基含有アクリル樹脂（Ａ−４）溶液５部（固形分）、「Ｍｅｔａｓｈｅｅｎ７１−００１０」（＊１４）９０部（固形分）及びスワゾール１０００を９５部混合し、ペイントシェーカーで３０分間分散させて、固形分１０％の顔料分散ペーストを得た。
【０１１３】
工程２：工程１によって得られた顔料分散ペーストを９５部（固形分）、製造例２で得られた製造例２で得たリン酸基含有アクリル樹脂（Ａ−１）溶液を６０部（固形分）、「デュラネートＭＦ−Ｋ６０Ｘ」（＊４）２５部（固形分）及び「ＣＡＢ−３８１−２０」（＊７）１０部（固形分）を均一に混合し、スワゾール１０００を添加して固形分を調整して、塗料固形分１．２質量％のメタリックベース塗料（Ｍ−１）を得た。
【０１１４】
製造例１３〜４５：メタリックベース塗料（Ｍ−２）〜（Ｍ−３４）の製造
下記表２〜４の配合内容とする以外は、実施例１と同様にしてメタリックベース塗料（Ｍ−２）〜（Ｍ−３４）を得た。
【０１１５】
【表２】
2020110781.tif 000004
【０１１６】
【表３】
2020110781.tif 000005
【０１１７】
【表４】
2020110781.tif 000006
【０１１８】
尚、表２〜４中の（＊４）〜（＊１８）は下記のとおりである。
（＊４）デュラネートＭＦ−Ｋ６０Ｘ：旭化成ケミカルズ社製、活性メチレンブロックされたヘキサメチレンジイソシアネートの樹脂溶液、固形分６０％
（＊５）デスモジュールＢＬ−３１７５：住化バイエルウレタン社製、メチルエチルケトオキシムでブロックされたヘキサメチレンジイソシアネートのイソシアヌレート型ポリイソシアネート化合物溶液、固形分約７５％
（＊６）サイメル３０３：ダイセル・オルネクス社製、商品名、メチルエーテル化メラミン樹脂
（＊７）ＣＡＢ−３８１−２０：セルロースアセテートブチレート、イ−ストマンケミカルプロダクト社製、商品名、アセチル基含有量＝１３．５％、ブチリル基含有量＝３７％、数平均分子量は７０，０００。
（＊８）ＣＡＰ−４８２−２０：セルロースアセテートプロピオネート、イ−ストマンケミカルプロダクト社製、商品名、アセチル基含有量＝２．５％、プロピオニル基含有量＝４６％、数平均分子量は７５，０００
（＊９）ＣＡＢ−５５１−０．２：セルロースアセテートブチレート、イ−ストマンケミカルプロダクト社製、商品名、アセチル基含有量＝２．０％、ブチリル基含有量＝５２％、数平均分子量は３０，０００。
（＊１０）ニトロセルロースＤＨＸ３０−５０：ノーベル社製、商品名、ニトロセルロース、窒素含有量約１２％、数平均分子量は７６，０００。
（＊１１）ＨＯＳＴＡＶＩＮ  ３２０６ＨＰ  ＬＩＱ：デュポン社製、商品名、紫外線吸収剤
（＊１２）ＴＩＮＵＶＩＮ  ２９２：ＢＡＳＦ社製、商品名、紫外線吸収剤
（＊１３）ＴＩＮＵＶＩＮ  １２３：ＢＡＳＦ社製、商品名、光安定剤
（＊１４）Ｍｅｔａｓｈｅｅｎ７１−００１０：ＢＡＳＦ社製、商品名、蒸着アルミニウム顔料、平均粒子径１２μｍ、厚み２０ｎｍ、固形分１０％
（＊１５）Ｍｅｔａｌｕｒｅ  Ｌ５５７００：Ｅｃｋａｒｔ社製、商品名、蒸着アルミニウム顔料、平均粒子径１１μｍ、厚み３５ｎｍ
（＊１６）Ｓｔａｒｂｒｉｔｅ  ２１００−ＥＡＣ：Silberline Manufacturing社製、商品名、蒸着アルミニウム顔料、平均粒子径１０μｍ、厚み３０ｎｍ
（＊１７）６３６０ＮＳ：東洋アルミ社製、商品名、アルミニウム顔料、平均粒子径１０μｍ、厚み２５０ｎｍ
（＊１８）ＭＳ６５０  Ｍｏｏｎｌｉｇｈｔ−Ｓｉｌｖｅｒ：東洋アルミ社製、商品名、アルミニウム顔料、平均粒子径１３μｍ、厚み６０ｎｍ
【０１１９】
カラーベース塗料：
カラーベース塗料（ＢＣ−１）：水酸基含有アクリル樹脂／ポリイソシアネート化合物／着色顔料（カーボンブラック、酸化チタン、フタロシアニンブルー）含有。形成される硬化塗膜（膜厚２５μｍ）のガラス転移温度Ｔｇが９８℃、架橋点間分子量Ｍｃが６５７。
【０１２０】
カラーベース塗料（ＢＣ−２）：水酸基含有アクリル樹脂／ポリイソシアネート化合物／着色顔料（カーボンブラック、酸化チタン、フタロシアニンブルー）含有。形成される硬化塗膜（膜厚２５μｍ）のガラス転移温度Ｔｇが７９℃、架橋点間分子量Ｍｃが１１４０。
【０１２１】
カラーベース塗料（ＢＣ−３）：水酸基含有アクリル樹脂／ポリイソシアネート化合物／着色顔料（カーボンブラック、酸化チタン、フタロシアニンブルー）含有。形成される硬化塗膜（膜厚２５μｍ）のガラス転移温度Ｔｇが９０℃、架橋点間分子量Ｍｃが８２０。
【０１２２】
カラーベース塗料（ＢＣ−４）：水酸基含有アクリル樹脂／ポリイソシアネート化合物／着色顔料（カーボンブラック、酸化チタン、フタロシアニンブルー）／アルミニウム顔料含有。形成される硬化塗膜（膜厚２５μｍ）のガラス転移温度Ｔｇが９８℃、架橋点間分子量Ｍｃが６５０。
【０１２３】
カラーベース塗料（ＢＣ−５）：水酸基含有アクリル樹脂／ポリイソシアネート化合物／着色顔料（カーボンブラック、酸化チタン、フタロシアニンブルー）／マイカ含有。形成される硬化塗膜（膜厚２５μｍ）のガラス転移温度Ｔｇが９９℃、架橋点間分子量Ｍｃが６４８。
【０１２４】
カラーベース塗料（ＢＣ−６）：水酸基含有アクリル樹脂／ポリイソシアネート化合物／着色顔料（カーボンブラック、酸化チタン、フタロシアニンブルー）／ガラスフレーク含有。形成される硬化塗膜（膜厚２５μｍ）のガラス転移温度Ｔｇが９８℃、架橋点間分子量Ｍｃが６５３。
【０１２５】
製造例４６：水酸基含有アクリル樹脂（Ｗ−１）の製造
温度計、サーモスタット、撹拌装置、還流冷却器、窒素導入管及び滴下装置を備えた反応容器に、酢酸ブチル４５部を仕込み、窒素ガスを吹き込みながら１１５℃で攪拌し、この中にスチレン３０部、イソボルニルアクリレート３０部、２−エチルヘキシルアクリレート３部、ｔ−ブチルメタクリレート９部、２−ヒドロキシエチルメタクリレート２８部、酢酸ブチル１０部及び２，２´−アゾビスイソブチロニトリル２部からなるモノマー混合物を４時間かけて均一速度で滴下し、さらに同温度で１時間熟成した。その後さらに酢酸ブチル１５部及び２，２´−アゾビスイソブチロニトリル１．０部の混合物を３時間かけて反応容器に滴下し、滴下終了後１時間熟成させたのち、酢酸ブチルで希釈し、固形分５０％の水酸基含有アクリル樹脂（Ｗ−１）溶液を得た。
【０１２６】
得られた水酸基含有アクリル樹脂（Ｗ−１）の水酸基価は１１６ｍｇＫＯＨ／ｇ、重量平均分子量は６０００、ガラス転移温度は７８℃であった。
【０１２７】
製造例４７〜５４：クリヤー塗料の製造
表５に示す配合組成となるように水酸基含有アクリル樹脂（Ｗ−１）溶液及び顔料を混合・攪拌して固形分約４０％の各主剤を作成した。この主剤に硬化剤（「ＴＬＡ−１００」、旭化成社製、ポリイソシアネート）を加え、均一に混合した。次いで、得られた混合物に希釈溶剤を添加し、２０℃におけるフォードカップＮｏ．４による粘度が２５秒である各クリヤー塗料（ＣＣ−１）〜（ＣＣ−８）を得た。
【０１２８】
【表５】
2020110781.tif 000007
【０１２９】
実施例１
ＡＢＳ基板上にカラーベース塗料（ＢＣ−１）を硬化膜厚で２５μｍとなるようにエアスプレー塗装し、室温で３分間放置した後、その上にメタリックベース塗料（Ｍ−１）を硬化膜厚で０．５μｍ以下となるようにエアスプレー塗装し、室温で３分間放置した後、クリヤー塗料（ＣＣ−１）を乾燥膜厚３５μｍとなるようエアスプレー塗装し、８０℃で２０分加熱して硬化させて、複層塗膜を有する試験塗板を得た。
【０１３０】
実施例２〜３７及び比較例１〜１３
実施例１において各塗料を表６及び表７のとおりとする以外は実施例１と同様にして各試験塗板を得た。
【０１３１】
各試験板を下記試験に供した。結果を表６及び表７に併せて示す。
【０１３２】
（１）塗料安定性：
メタリックベース塗料（ＮＶ４０％）を１００ｍＬのガラス容器に入れ、３５℃にて３５日間容器中に密閉して貯蔵した。その後の状態を以下の基準で判断した。
【０１３３】
Ｓは、貯蔵前と変化なく良好である
Ａは、やや粘度上昇がみられるが、１分間以下の撹拌でもとの状態に戻る
Ｂは、粘度上昇がみられ、１分間を超えて１０分間以下の撹拌でもとの状態に戻る
Ｃは、層分離がみられ塗料として使用できない
【０１３４】
（２）仕上り性：
各試験板を目視にて観察し、メタリックムラの発生度合を下記基準で評価した。
【０１３５】
Ｓは、メタリックムラがほとんど認められず、極めて優れた塗膜外観を有する
Ａは、メタリックムラがわずかに認められるが、優れた塗膜外観を有する
Ｂは、メタリックムラがかなり認められ、塗膜外観がやや劣る
Ｃは、メタリックムラが多く認められ、塗膜外観が劣る
【０１３６】
（３）付着性（耐水後）： 
各試験板について、４０℃の温水に２４０時間浸漬した後、水洗いをして、ＪＩＳ  Ｋ  ５６００−５−６（１９９０）に準じて塗膜に２ｍｍ×２ｍｍのゴバン目１００個を作り、その面に粘着テープを貼着し急激に剥がした後に、塗面に残ったゴバン目塗膜の数を評価した。
【０１３７】
Ｓは、残存個数／全体個数＝１００個／１００個で縁欠けなし
Ａは、残存個数／全体個数＝１００個／１００個で縁欠けあり
Ｂは、残存個数／全体個数＝９９個〜９０個／１００個
Ｃは、残存個数／全体個数＝８９個以下／１００個
【０１３８】
（４）耐候性：
促進耐候性試験には、ＪＩＳ  Ｂ  ７７５４に規定されたスーパーキセノンウェザオメーター（商品名、スガ試験機社製）を使用し、１時間４２分間のキセノンアークランプの照射と１８分間の降雨の条件による２時間を１サイクルとして、５００サイクルの繰り返し試験終了後の塗板と、実験室内に保管しておいた控え塗板（初期）と比較して評価を行なった。
【０１３９】
Ｓは、塗膜表面に異常が認められず、初期と試験後における試験板において、ＪＩＳ  Ｚ  ８７３０に準拠する色差△Ｅが１．０未満である
Ａは、塗膜に僅かな黄変が認められるがワレの発生がなく、初期と試験後における試験板において、ＪＩＳ  Ｚ  ８７３０に準拠する色差△Ｅが１．０以上かつ２．０未満であり、製品とした場合に問題がないレベル
Ｂは、塗膜に黄変が認められるがワレの発生がなく、初期と試験後における試験板において、ＪＩＳ  Ｚ  ８７３０に準拠する色差△Ｅが２．０以上かつ３．０未満である
Ｃは、塗膜の黄変が認められ、初期と試験後における試験板において、ＪＩＳ  Ｚ  ８７３０に準拠する色差△Ｅが３．０以上であるか、又は塗膜にワレが生じている
【０１４０】
（５）６０度鏡面光沢度：
６０度鏡面光沢度を、ＪＩＳ  Ｋ５６００−４−７に準拠して測定した。測定には日本
電飾株式会社製の光沢計（型番ＶＧ−２０００）を用い、下記の基準で評価した。
【０１４１】
ＳＳは、鏡面光沢度が２７０以上
Ｓは、鏡面光沢度が２２０以上で、かつ２７０未満
Ａは、鏡面光沢度が２００以上で、かつ２２０未満
Ｂは、鏡面光沢度が１５０以上で、かつ２００未満
Ｃは、鏡面光沢度が１５０未満
【０１４２】
【表６】
2020110781.tif 000008
【０１４３】
【表７】
2020110781.tif 000009
【産業上の利用可能性】
【０１４４】
本発明の塗膜形成方法は、自動車内外板部や樹脂部品、家電品等各種工業製品に適用できる。